(57)【要約】【課題】  本発明は、偽造防止効果に優れる磁性印刷物に関する。【解決手段】  基材（１）に図柄（２）を形成し、図柄の少なくとも一部に、少なくとも第１の印刷画像（２ａ）と第２の印刷画像（２ｂ）を含む印刷物であって、第１の印刷画像（２ａ）が第１の磁性インキ組成物によって印刷され、第２の印刷画像（２ｂ）が第１の印刷画像（２ａ）とは磁性特性及び光学特性が異なる第２の磁性インキ組成物によって印刷されてなる磁性印刷物（３）である。【選択図】  図１
2005268655.tif 000002
【特許請求の範囲】
【請求項１】
図柄の少なくとも一部に、少なくとも第１の印刷画像と第２の印刷画像を含む印刷物であって、
前記第１の印刷画像が第１の磁性インキ組成物によって印刷され、
前記第２の印刷画像が前記第１の印刷画像とは磁性特性及び光学特性が異なる第２の磁性インキ組成物によって印刷されて成る磁性印刷物。
【請求項２】
前記第１の印刷画像は、紫外線領域から可視光領域にかけて吸収帯域を有し、赤外線領域で光を透過する特性を有する磁性体が含有された前記第１の磁性インキ組成物によって印刷されて成る請求項１記載の磁性印刷物。
【請求項３】
前記第２の印刷画像は、前記第１の磁性インキ組成物に含有される磁性体よりも残留磁化及び保磁力が低い磁性体が含有された前記第２の磁性インキ組成物によって印刷されて成る請求項１又は２記載の磁性印刷物。
【請求項４】
前記第２の磁性インキ組成物は、紫外線励起可視発光インキ組成物、紫外線透過インキ組成物、紫外線吸収インキ組成物、赤外線吸収インキ組成物又は赤外線透過インキ組成物であることを特徴とする請求項１，２又は３記載の磁性印刷物。
【発明の詳細な説明】
【技術分野】
【０００１】
本発明は、図柄の少なくとも一部に、少なくとも第１の印刷画像と第２の印刷画像を含む印刷物であって、第１の印刷画像が第１の磁性インキ組成物によって印刷され、第２の印刷画像が第１の印刷画像とは磁性特性及び光学特性が異なる第２の磁性インキ組成物によって印刷されてなる磁性印刷物に関する。
【背景技術】
【０００２】
有価証券、カード、印紙類、商品タグ、切符や定期券等の通行券、有料道路等の回数券、各種チケット、商品券等の貴重品は、その価値を保証・維持するために、偽造防止及び改竄防止技術が施されている。そのため、このような貴重品には、バーコード等の特定の磁気パターンを磁気インキによって形成することで、偽造防止及び改竄防止効果並びに機械処理による真偽判別の向上を図ることが一般的に行われている。機械処理による真偽判別は、磁気の有無、磁気強度、パターン等の信号を機械で読み取ることにより、真偽判別を行っている。
【０００３】
例えば、磁性インキによる印刷物として、記録部に対する情報の記録又は再生に関する情報が記録された複数の磁気バーコードとを有し、この磁気バーコードは相互に異なる磁気量を持つ記録媒体が開示されている（特許文献１参照）。
【０００４】
支持体上に形成された磁気パターン層および該磁気パターン層を隠蔽する着色隠蔽層よりなる磁気記録媒体において、該磁気パターン層が磁性粉末が分散された溶剤可溶性熱可塑性樹脂含有インキにより形成され、該着色隠蔽層が顔料または染料を含有する紫外線または電子線硬化型の無溶剤型インキにより形成されたものであることを特徴とする磁気記録媒体が開示されている（特許文献２参照）。
【０００５】
赤外線吸収インキを用いた偽造防止策として、赤外線センサにより検出され得る印刷の施された印刷物であり、前記印刷物には赤外吸収特性の異なるインキによって印刷された印刷領域が形成されていることを特徴とした赤外吸収印刷物が開示されている。また、印刷領域が赤外吸収特性を有する印刷インキにより印刷された第１の印刷領域と、一般の印刷インキにより印刷された第２の印刷領域とから構成され、第１の印刷領域と第２の印刷領域の色調とが視覚的に判別困難である印刷物であり、第１の印刷領域の印刷インキが赤外吸収顔料を含有する印刷インキで印刷し、赤外線の反射により第１の印刷領域が顕像化することを特徴とした赤外吸収印刷物が開示されている（特許文献２参照）。
【０００６】
【特許文献１】特開昭６３−２２３８９２号公報（第１頁）
【特許文献２】第２５５３４３１号公報（第１頁、第１図）
【特許文献３】特開昭６３−３０７９９６号公報（第１頁、第１図）
【発明の開示】
【発明が解決しようとする課題】
【０００７】
しかしながら、特開昭６３−２２３８９２号公報に記載されている磁性材料、第２５５３４３１号公報に記載されている磁性材料及び一般的な磁性材料は磁性材料は、黒色又は黒褐色の色調を有しているため、磁性インキで印刷されているか否か容易に推測された。また、特開昭６３−２２３８９２号公報、第２５５３４３１号公報及び一般的な磁性材料は赤外線領域で光を吸収する特性を有しているため、市販の白黒複写機等で複写すると、真正品と同レベルの磁気を有する偽造品が作り出される虞があった。また、近年、市販のスキャナー、複写機及びプリンタによる貴重品の偽造事件が頻繁に発生しており、家庭用機器の性能向上に伴って手軽な偽造の危険性が高まりつつある。また、磁気ビューア、赤外線カメラ等を使用することで貴重品の磁気・光学特性をある程度検知される可能性があるため、従来のように磁気特性または光学特性単独の偽造防止は困難になりつつある。よって、特開昭６３−３０７９９６号公報は赤外線の反射・吸収によるペア印刷であり、偽造防止技術として単純であった。このようなことから、磁性インキで印刷されている領域が推測され難く、複写防止効果に優れ、更に、磁性特性及び光学特性の双方の特性を有する磁性印刷物が求められる。
【０００８】
以上のことから、本発明は前述した問題点を解決することを目的としたもので、磁性特性及び光学特性の双方の特性を有する磁気印刷物であって、基材に図柄を形成し、図柄の少なくとも一部に、第１の印刷画像と第２の印刷画像を設け、第１の印刷画像が紫外線領域から可視光領域にかけて吸収帯域を有し、赤外線領域で光を透過する特性を有し、残留磁化２５〜３５Ａ・ｍ２／ｋｇ（ｅｍｕ／ｇ）を有し、且つ、保磁力が１９．９ｋＡ／ｍ〜３１．８４ｋＡ／ｍ（２５０Oｅ〜４００Oｅ）を有する磁性体が含有された第１の磁性インキ組成物によって印刷され、第２の印刷画像が第１の印刷画像とは磁気特性及び光学特性が異なる第２の磁性インキ組成物によって印刷されてなる磁気印刷物であり、第１の印刷画像と第２の印刷画像の双方で磁気特性及び光学特性が異なって形成されるため、複製され難く、磁気特性及び光学特性の違いによる真偽判別が可能であるため従来の真偽判別よりも真偽判別効果に優れる。また、第１の印刷画像は、磁性材料の含有量により赤外線反射率が低下しないため、機械読取する上で不都合がない。仮に、磁性が付与されている領域が推測され、プリンタ、複写機等によって複製を試みても、第１の印刷画像は赤外線領域で光透過特性を有するため、真正品と同レベルの光学特性を有する偽造を防止することができる。本発明は、上記記載の磁性印刷物を提案するものである。
【課題を解決するための手段】
【０００９】
本発明は、図柄の少なくとも一部に、少なくとも第１の印刷画像と第２の印刷画像を含む印刷物であって、前記第１の印刷画像が第１の磁性インキ組成物によって印刷され、前記第２の印刷画像が前記第１の印刷画像とは磁性特性及び光学特性が異なる第２の磁性インキ組成物によって印刷されてなる磁性印刷物である。
【００１０】
また、本発明は、前記第１の印刷画像が、紫外線領域から可視光領域にかけて吸収帯域を有し、赤外線領域で光を透過する特性を有する磁性体が含有された前記第１の磁性インキ組成物によって印刷されて成る磁性印刷物である。
【００１１】
また、本発明は、前記第２の印刷画像が、前記第１の磁性インキ組成物に含有される磁性体よりも残留磁化及び保磁力が低い磁性体が含有された前記第２の磁性インキ組成物によって印刷されて成る磁性印刷物である。
【００１２】
また、本発明は、前記第２の磁性インキ組成物は、紫外線励起可視発光インキ組成物、紫外線透過インキ組成物、紫外線吸収インキ組成物、赤外線吸収インキ組成物又は赤外線透過インキ組成物であることを特徴とする磁性印刷物である。
【発明の効果】
【００１３】
本発明の磁気印刷物は第１の印刷画像と第２の印刷画像の双方で磁気特性及び光学特性が異なって形成されるため、従来の単独の技術よりも複製が困難であり、磁気特性及び光学特性の違いによる真偽判別が可能であるため、従来の真偽判別よりも真偽判別効果に優れている。
【００１４】
第１の印刷画像は、磁性材料の含有量により赤外線反射率が低下しないため、機械読取する上で不都合がない。仮に、磁性が付与されている領域が推測され、プリンタ、複写機等によって複製を試みても、第１の印刷画像は赤外線領域で光を透過する特性を有するため、真正品と同レベルの光学特性を有する偽造を防止することができる。更に第１の印刷画像は赤外線領域で光を透過する特性と基材の反射特性を利用しているため、磁性材料の含有量の制約により反射率が低下するというような不都合を避けることができる。
【００１５】
第１の磁性インキ組成物の磁性体と、第２の磁性インキ組成物の磁性体とは、残留磁化及び保磁力が異なっており、この残留磁化及び保磁力は磁性材料に起因するため、同じ磁気強度を模倣することは可能でも、材料を限定することは非常に困難であることから、より偽造を防止することができる。
【発明を実施するための最良の形態】
【００１６】
本発明を実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１７】
本発明は、図１に示すように基材（１）に図柄（２）を形成し、図柄の少なくとも一部に、少なくとも第１の印刷画像（２ａ）と第２の印刷画像（２ｂ）を含む印刷物であって、第１の印刷画像（２ａ）が第１の磁性インキ組成物によって印刷され、第２の印刷画像（２ｂ）が第１の印刷画像（２ａ）とは磁性特性及び光学特性が異なる第２の磁性インキ組成物によって印刷されてなる磁性印刷物（３）である。更に詳細には基材に図柄を形成し、図柄の少なくとも一部に、第１の印刷画像と第２の印刷画像を設け、第１の印刷画像が紫外線領域から可視光領域にかけて吸収帯域を有し、赤外線領域で光を透過する特性を有し、残留磁化２５〜３５Ａ・ｍ２／ｋｇ（ｅｍｕ／ｇ）を有し、且つ、保磁力が１９．９ｋＡ／ｍ〜３１．８４ｋＡ／ｍ（２５０Oｅ〜４００Oｅ）を有する磁性体が含有された第１の磁性インキ組成物によって印刷され、第２の印刷画像が第１の印刷画像とは磁気特性及び光学特性が異なる第２の磁性インキ組成物によって印刷されてなる磁気印刷物である。第１の印刷画像は、平均粒子径が１０ｎｍ〜６００ｎｍである磁性体が含有された第１の磁性インキ組成物によって印刷されることが好ましい。
【００１８】
第２の印刷画像は、第１の印刷画像とは磁性特性及び光学特性が異なる第２の磁性インキ組成物によって印刷される必要があり、残留磁化２５〜３５Ａ・ｍ２／ｋｇ（ｅｍｕ／ｇ）及び保磁力が１９．９ｋＡ／ｍ〜３１．８４ｋＡ／ｍ（２５０Oｅ〜４００Oｅ）以外の磁性体が含有された紫外線励起可視発光インキ組成物、紫外線透過インキ組成物、紫外線吸収インキ組成物、赤外線吸収インキ組成物又は赤外線透過インキ組成物で印刷する必要がある。
【００１９】
第２の印刷画像は、第１の印刷画像とは磁性特性及び光学特性が異なる第２の磁性インキ組成物によって印刷される必要があり、残留磁化２５〜３５Ａ・ｍ２／ｋｇ（ｅｍｕ／ｇ）及び保磁力が１９．９ｋＡ／ｍ〜３１．８４ｋＡ／ｍ（２５０Oｅ〜４００Oｅ）以外の磁性体が残留磁化２〜１５Ａ・ｍ２／ｋｇ（ｅｍｕ／ｇ）、及び、保磁力が０．７９６ｋＡ／ｍ〜１１．９４ｋＡ／ｍ（１０Ｏｅ〜１５０Ｏｅ）を有する磁性体が含有された紫外線励起可視発光インキ組成物、紫外線透過インキ組成物、紫外線吸収インキ組成物、赤外線吸収インキ組成物又は赤外線透過インキ組成物で印刷することが好ましい。
【００２０】
第１の印刷画像を印刷する第１の磁性インキ組成物及び第２の印刷画像を印刷する第２の磁性インキ組成物は、ビヒクルに磁性体を含有する必要があり、磁性体とビヒクルの重量比は磁性体：ビヒクル＝１：１乃至１：２０に設定されることが好ましい。第１の磁性インキ組成物及び第２の磁性インキ組成物に含有する磁性体は上記数値内であれば特に限定されるものではない。第１の磁性インキ組成物に含有する磁性体は、紫外線領域から可視光領域にかけて吸収帯域を有し、赤外線領域で光を透過する特性を有し、残留磁化２５〜３５Ａ・ｍ２／ｋｇ（ｅｍｕ／ｇ）の範囲内、且つ、保磁力が１９．９ｋＡ／ｍ〜３１．８４ｋＡ／ｍ（２５０Oｅ〜４００Oｅ）の範囲内であれば特に限定されるものではない。
【００２１】
第１の磁性インキ組成物に含有する磁性体の平均粒子径を１０ｎｍ〜６００ｎｍの範囲内にすることによって、赤外線領域で光を透過する特性を示す。例えば、第１の磁性体を１５％配合した磁性インキ組成物を白色紙にインキ膜厚５μｍで展色して印刷物し、次に第１の磁性体を１５％配合した磁性インキ組成物を黒色紙にインキ膜厚５μｍで展色して印刷物し、第１の磁性インキ組成物を白色紙にインキ膜厚５μｍで展色して印刷物を紫外線領域である２００ｎｍから赤外線領域である２０００ｎｍまでの分光反射率を測定すると、酸化アルミニウムの分光反射率を１００％とした場合に、分光反射率が１０％程度以下で紫外線領域から可視光領域（２００ｎｍ〜５５０ｎｍ付近）に吸収帯域を示し、赤外線領域である波長９００ｎｍ〜１９００ｎｍ付近にわたる領域では７０％以上の分光反射率である。第１の磁性インキ組成物を黒色紙にインキ膜厚５μｍで展色して印刷物を紫外線領域である２００ｎｍから赤外線領域である２０００ｎｍまでの分光反射率を測定すると、酸化アルミニウムの分光反射率を１００％とした場合に、紫外線領域から赤外線領域である波長２００ｎｍ〜２０００ｎｍにわたる領域では１０％以下の分光反射率である。白色紙に印刷された波長９００ｎｍ〜２０００ｎｍにわたる領域では７０％以上の分光反射率であり、黒色紙に印刷された波長９００ｎｍ〜２０００ｎｍにわたる領域では１０％以下の分光反射率であり、第１の磁性インキ組成物は６０％程度、光を透過している。磁性体の割合、印刷基材の分光反射率、インキ膜厚及び分光反射率に本発明は限定されるものではなく、分光反射率は磁性体の割合、印刷基材の分光反射率、インキ膜厚によって、紫外線領域である２００ｎｍから赤外線領域である２０００ｎｍまでの分光反射率は異なる。
【００２２】
第１の磁性インキ組成物に含有する磁性体の平均粒子径を１０ｎｍ〜６００ｎｍの範囲内にすることによって、赤外線領域で光を透過する特性を示す。例えば、第１の磁性体を１５％配合した磁性インキ組成物を白色紙にインキ膜厚５０μｍで展色して印刷物し、次に第１の磁性体を１５％配合した磁性インキ組成物を黒色紙にインキ膜厚５０μｍで展色して印刷物し、第１の磁性インキ組成物を白色紙にインキ膜厚５０μｍで展色して印刷物を紫外線領域である２００ｎｍから赤外線領域である２０００ｎｍまでの分光反射率を測定すると、酸化アルミニウムの分光反射率を１００％とした場合に、分光反射率が１０％程度以下で紫外線領域から可視光領域（２００ｎｍ〜５５０ｎｍ付近）に吸収帯域を示し、赤外線領域である波長７６０ｎｍ〜１９００ｎｍ付近にわたる領域では４５％以上の分光反射率である。第１の磁性インキ組成物を黒色紙にインキ膜厚５０μｍで展色して印刷物を紫外線領域である２００ｎｍから赤外線領域である２０００ｎｍまでの分光反射率を測定すると、酸化アルミニウムの分光反射率を１００％とした場合に、分光反射率が１０％程度以下で紫外線領域から可視光領域（２００ｎｍ〜５５０ｎｍ付近）に吸収帯域を示し、赤外線領域である波長７６０ｎｍ〜９５０ｎｍ付近にわたる領域では３５％以上の分光反射率、９６０ｎｍ付近以上では３５％未満の分光反射率である。白色紙に印刷された波長７６０ｎｍ〜２０００ｎｍにわたる領域では４５％以上の分光反射率であり、黒色紙に印刷された波長７６０ｎｍ〜９５０ｎｍにわたる領域では３５％以上の分光反射率であり、第１の磁性インキ組成物は３５％程度、光を反射している。磁性体の割合、印刷基材の分光反射率、インキ膜厚及び分光反射率に本発明は限定されるものではなく、分光反射率は磁性体の割合、印刷基材の分光反射率、インキ膜厚によって、紫外線領域である２００ｎｍから赤外線領域である２０００ｎｍまでの分光反射率は異なるものである。
【００２３】
本発明の磁性印刷物の磁気読取強度及び光学特性は、磁性インキ組成物の磁性体の種類、量、基材の光学特性及びインキ膜厚に依存する。よって、磁気ヘッドによる磁気読取強度、光センサによる光学特性読み取り強度を制御する必要がある。
【００２４】
第１の磁性体を１５％配合した磁性インキ組成物を膜厚５ミクロンで印刷した第１の印刷画像は、赤外線領域で光を透過する特性を有するため、基材の光学特性に大きく影響される。例えば白色紙を基材とした場合には、赤外光はインキを透過したのち紙によって反射されるため、印刷物としては赤外領域で反射特性を持つことになる。例えば黒色紙を基材とした場合には、赤外光はインキを透過したのち紙によって吸収されるため、印刷物としては赤外領域で吸収特性を持つことになる。よって、基材の性質によって透過・反射・吸収いずれの光学特性を導くことも可能であり、反射・吸収に比べて応用範囲が広い。貴重品において通常使用される基材は紙であり、可視域及び赤外領域にわたって一般に高い反射率を有する。従って、磁気を有し且つ反射率の高い第１の印刷画像を得ることができる。ここでは基材の反射特性を利用しているため、磁性体の含有量により反射率が低下するということもない。また、第１の磁性体を１５％配合した磁性インキ組成物を膜厚５０ミクロンで印刷した第１の印刷画像は、７６０ｎｍから９５０ｎｍの赤外線領域で光を３５％以上反射する特性を有するため、赤外線反射率の低い黒色紙等の基材に印刷した場合にも赤外線反射特性を有することが可能である。さらには赤外線吸収印刷物に膜厚５０ミクロンで印刷することにより、赤外線吸収反射の機能性を複合化することが可能である。
【００２５】
第１の磁性インキ組成物及び第２の磁性インキ組成物はビヒクルに磁性体が含有されてなり、ビヒクルとしては特に限定されるものではない。例えば、アマニ油、オリーブ油、ヒマシ油、ヒマワリ油などの油脂類、鯨ロウ、ミツロウ、ラノリン、カルナウバワックス、キャンデリアワックス、モンタンワックスなどの天然ワックス類、パラフィンワックス、マイクロクリスタリンワックス、酸化ワックス、エステルワックス、低分子量ポリエチレンなどの合成ワックス類、ラウリン酸、ミリスチン酸、パルミチン酸、ステアリン酸、フロメン酸、ヘベニン酸などの高級脂肪酸類、ステアリルアルコール、ヘベニルアルコールなどの高級アルコール類、ワセリン、グリセリンなどの石鹸類、グルコース、エチレングルコース、アミロースなどの炭化水素類、脂肪酸エステルなどのエステル類、ステアリンアミド、オレインアミドなどのアミド類、ポリアミド系樹脂、ポリエステル系樹脂、エポキシ系樹脂、ポリウレタン系樹脂、アクリル系樹脂、塩化ビニル系樹脂、セルロース系樹脂、ポリビニル系樹脂、石油系樹脂、エチレン−酢酸ビニル共重合体樹脂、フェノール系樹脂、スチレン系樹脂、ロジン変性樹脂、テルビン樹脂などの樹脂類、天然ゴム、スチレンブタジエンゴム、イソプレンゴム、クロロプレンゴムなどのエラストマー類、水添石油樹脂、シリコーン、流動パラフィン、フッ素樹脂などのタッキファイヤー類などを単独又は混合された物からなる分散媒が使用できる。さらに、必要に応じて分散媒に顔料、染料、界面活性剤、充填剤、酸化防止剤、乾燥剤などを添加して使用してもよい。
【００２６】
その他に、第１の磁性インキ組成物及び第２の磁性インキ組成物にパール顔料、ガラスフレーク、コレステリック液晶顔料等の機能性顔料を含有してよい。
【００２７】
第１の磁性インキ組成物及び第２の磁性インキ組成物の乾燥方式としては、オフセット用インキ、グラビア用インキ、スクリーン用インキ、凹版用インキ等に使用される一般的な紫外線硬化性インキ、酸化重合性インキ、溶剤型インキ、水性蒸発型インキ等に使用される通常の乾燥方式を用いることが可能である。
【００２８】
印刷基材は、紙、プラスチック等を用いることが可能であり、特に限定されるものではない。
【００２９】
本発明の磁性印刷物は、印刷される図柄が少なくとも第１の印刷画像と第２の印刷画像に区分けされ、第１の印刷画像と第２の印刷画像では磁気特性及び光学特性が異なって形成されるため、複製され難く、更に、紫外線センサ、磁気センサ及び赤外線センサによって判別が可能となるため、従来よりも真偽判別よりも真偽判別効果が優れる。例えば、第１の印刷画像が赤外線透過特性を持ち、磁気強度が第２の印刷画像よりも強く、第２の印刷画像が赤外線吸収特性を持ち、磁気強度が第１の印刷画像よりも弱いもの、また、第１の印刷画像が赤外線透過特性を持ち、磁気強度が第２の印刷画像よりも弱く、第２の印刷画像が赤外線吸収特性を持ち、磁気強度が第１の印刷画像よりも強いもの、また、第１の印刷画像が赤外線透過特性を持ち、磁気強度が第２の印刷画像よりも強く、第２の印刷画像が紫外線透過特性を持ち、磁気強度が第１の印刷画像よりも弱いもの、第１の印刷画像が赤外線透過特性を持ち、磁気強度が第２の印刷画像よりも弱く、第２の印刷画像が紫外線透過特性を持ち、磁気強度が第１の印刷画像よりも強いもの、また、第１の印刷画像が赤外線透過特性を持ち、磁気強度が第２の印刷画像よりも強く、第２の印刷画像が赤外線透過特性を持ち、磁気強度が第１の印刷画像よりも弱いもの等、色々な組合せが考えられる。
【００３０】
例えば、第１の印刷画像を赤外線透過特性を持ち、磁気強度が第２の印刷画像よりも強い第１の第１の磁性インキ組成物で印刷し、第２の印刷画像を赤外線吸収特性を持ち、磁気強度が第１の印刷画像よりも弱い第１の第１の磁性インキ組成物で印刷された印刷物は、赤外線センサによって読み取りを行うと、第１の印刷画像は赤外線を透過するため赤外線吸収波形を得ることができないが、第２の印刷画像は赤外線を吸収するため赤外線吸収波形を得ることができる。また、第１の印刷画像及び第２の印刷画像は残留磁化が測れるセンサによって読み取りを行うことが可能である。
【００３１】
この場合、第１の印刷画像と第２の印刷画像を同色にすることによって肉眼では、第１の印刷画像と第２の印刷画像を区分けして視認することができなくなるため、より偽造防止効果が向上し、どの領域に光学特性又は磁気の材料が付与されているか容易に推測できない印刷物となる。第１の印刷画像及び第２の印刷画像の形状は特に限定されるものではなく文字、記号、数字、図柄等を形成することができる。よって、真偽判別用として用いることが最適であるため、有価証券、カード、印紙類、商品タグ、切符や定期券等の通行券、有料道路等の回数券、各種チケット、商品券等の貴重品に適用することが好ましい。
【実施例】
【００３２】
以下、実施例を用いて本発明を更に詳細に説明するが、本発明の内容は、これらの実施例の範囲に限定されるものではない。
【００３３】
（実施例１）
下記組成の第１の磁性インキ組成物を調製した。
磁性体（残留磁化２５〜３５Ａ・ｍ２／ｋｇ（ｅｍｕ／ｇ）、保磁力が１９．９ｋＡ／ｍ〜３１．８４ｋＡ／ｍ（２５０Oｅ〜４００Oｅ）、平均粒子径が１０ｎｍ〜６００ｎｍ程度のもの）                                          １０重量％
ビヒクル                                        ８０重量％
顔料、乾燥剤                                    １０重量％
下記組成の第２の磁性インキ組成物を調製した。
磁性体（残留磁化２〜１５Ａ・ｍ２／ｋｇ（ｅｍｕ／ｇ）、保磁力が０．７９６ｋＡ／ｍ〜１１．９４ｋＡ／ｍ（１０Ｏｅ〜１５０Ｏｅ））      １０重量％
ビヒクル                                        ８０重量％
顔料、乾燥剤                                    １０重量％
上記得られた第１の磁性インキ組成物によって白色紙に第１の印刷画像でインキ膜厚１２．５μｍで印刷し、次に、茶色の第２の磁性インキ組成物によって白色紙に第２の印刷画像でインキ膜厚１２．５μｍで印刷した。第１の印刷画像は、紫外線領域である２００ｎｍから赤外線領域である２０００ｎｍまでの分光反射率を測定した結果、酸化アルミニウムの分光反射率を１００％とした場合に、分光反射率が１０％程度以下で紫外線領域から可視光領域（２００ｎｍ〜５５０ｎｍ付近）に吸収帯域を示し、赤外線領域である波長７８０ｎｍ〜１９００ｎｍ付近にわたる領域では６０％以上の分光反射率であった。第２の印刷画像は、紫外線領域である２００ｎｍから赤外線領域である２０００ｎｍまでの分光反射率を測定した結果、酸化アルミニウムの分光反射率を１００％とした場合に、分光反射率が１０％程度以下で赤外線領域である波長７８０ｎｍ〜１９００ｎｍ付近に吸収帯域を有した。
【００３４】
（実施例２）
実施例１の印刷物の第１の印刷画像及び第２の印刷画像に対して赤外線センサによって読み取りを行ったところ第１の印刷画像は赤外線を透過するため赤外線吸収波形を得ることができないが、第２の印刷画像は赤外線を吸収するため赤外線吸収波形を得ることができた。実施例１の印刷物の第１の印刷画像及び第２の印刷画像に対して残留磁化が測れるセンサを用いても互いに識別可能な波形が得られた。
【００３５】
実施例１の印刷物においては、赤外光が磁性インキ組成物を透過し、紙上で反射することにより高い反射率を実現していることが確認された。また、紫外線センサ、磁気センサ、赤外線センサによって検知が可能となる。
【００３６】
実施例１は、磁性体の割合、印刷基材の分光反射率、インキ膜厚及び分光反射率に本発明は限定されるものではなく、分光反射率は磁性体の割合、印刷基材の分光反射率及びインキ膜厚によって、紫外線領域である２００ｎｍから赤外線領域である２０００ｎｍまでの分光反射率は異なるものである。よって、磁気ヘッドによる磁気読取強度、光センサによる光学特性読み取り強度を制御する必要がある。
【図面の簡単な説明】
【００３７】
【図１】本発明の印刷物の一例を示す図である。
【符号の説明】
【００３８】
１          基材
２          図柄
２ａ        第１の印刷画像
２ｂ        第２の印刷画像
３          磁性印刷物
【図１】
2005268655.tif 000003